(57)【要約】  本発明は、ＩＳＯ１１０７：２０１７に準拠して測定して５〜１００ｍｍの半目合いを有し、且つ直径０．５〜８ｍｍを有するコードを含む、水産養殖において使用するために適したネットであって、前記コードが超高分子量ポリエチレンのフィルムを含み、前記フィルムが幅０．５〜１０ｍｍを有する、前記ネットに関する。  超高分子量ＰＥ（ＵＨＭＷＰＥ）のフィルムに基づくコードの使用は、従来の超高分子量ゲル紡糸モノフィラメントまたはマルチフィラメント糸に基づくネットに比して改善された付着物耐性を有するネットをもたらすことが判明した。本発明によるネットは、従来の超高分子量ゲル紡糸モノフィラメントまたはマルチフィラメント糸に基づくネットよりも洗浄が容易であることも判明した。付着物が少ないことに起因して、必要とされる洗浄の頻度が少ないことだけでなく、洗浄段階自体も、高圧洗浄装置におけるより低い水圧で行うことができる。これは、洗浄の間のネットの損傷がより少なく、且つ水の消費がより少ないことをもたらす。【特許請求の範囲】
【請求項１】
ＩＳＯ１１０７：２０１７に準拠して測定して５〜１００ｍｍの半目合いを有し、且つ直径０．５〜８ｍｍを有するコードを含む、水産養殖において使用するために適したネットであって、前記コードが超高分子量ポリエチレンのフィルムを含み、前記フィルムが幅０．５〜１０ｍｍを有する、前記ネット。
【請求項２】
前記ネットが１０〜７０ｍｍの範囲、特に１０〜３０ｍｍの範囲の半目合いを有する、請求項１に記載のネット。
【請求項３】
前記コードが直径１〜６ｍｍ、特に２〜５ｍｍを有する、請求項１または２に記載のネット。
【請求項４】
前記超高分子量ポリエチレンフィルムが、少なくとも１ｍｍ且つ最大８ｍｍ、特に最大６ｍｍの幅を有する、請求項１から３までのいずれか１項に記載のネット。
【請求項５】
前記超高分子量ポリエチレンフィルムが、１０〜１５０マイクロメートル、特に２０〜８０マイクロメートル、より特に３０〜７０マイクロメートルの範囲の厚さを有する、請求項１から４までのいずれか１項に記載のネット。
【請求項６】
前記コード中のフィルムの数が、１〜５００の範囲、特に３〜１００の範囲である、請求項１から５までのいずれか１項に記載のネット。
【請求項７】
前記超高分子量ポリエチレンフィルムが、少なくとも３の２００／１００一面配向パラメータを有する、請求項１から６までのいずれか１項に記載のネット。
【請求項８】
前記超高分子量ポリエチレンフィルムが、０．０５質量％未満、特に０．０２５質量％未満、より特に０．０１質量％未満のポリマー溶媒含有率を有する、請求項１から７までのいずれか１項に記載のネット。
【請求項９】
前記ＵＨＭＷＰＥフィルムが、実質的に仕上げおよび防汚組成物不含である、請求項１から８までのいずれか１項に記載のネット。
【請求項１０】
前記コードが、少なくとも５０質量％、特に少なくとも７０質量％、より特に少なくとも９０質量％、さらにより特に少なくとも９５質量％、さらにより特に少なくとも９９質量％、さらにより特に少なくとも９９．５質量％のＵＨＭＷＰＥで構成される、請求項１から９までのいずれか１項に記載のネット。
【請求項１１】
前記フィルムが、少なくとも９５質量％、特に少なくとも９８質量％、より特に少なくとも９９質量％、より特に少なくとも９９．５質量％、さらにより特に少なくとも９９．９質量％のＵＨＭＷＰＥで構成される、請求項１から１０までのいずれか１項に記載のネット。
【請求項１２】
前記コードが、少なくとも９５質量％、特に少なくとも９８質量％、より特に少なくとも９９質量％、より特に少なくとも９９．５質量％、さらにより特に少なくとも９９．９質量％のＵＨＭＷＰＥで構成される、請求項１から１１までのいずれか１項に記載のネット。
【請求項１３】
請求項１から１２までのいずれか１項に記載のネットの水産養殖における使用。
【請求項１４】
請求項１から１２までのいずれか１項に記載のネットを含む魚囲い内で魚を養殖する、魚の養殖方法。
【発明の詳細な説明】
【技術分野】
【０００１】
本発明は水産養殖において使用するために適したネットに関する。
【背景技術】
【０００２】
より沖合および遠隔地で、特に海洋の水産養殖において魚の生産を追求する傾向が世界的に進んでおり、且つ現在の漁業作業の持続可能性の懸念が広がっているため、魚の養殖（水産養殖とも称される）において使用されるネットはますます厳しい要請に合致しなければならない。それらは高強度と共に、低重量、および海水および太陽への長期の暴露を含む過酷な条件下での高耐久性を含む。従って、水産養殖において、ポリアミド、特にナイロンに基づく比較的安価なネットから、より耐久性のある材料、例えば高分子量ポリエチレンまたは高密度ポリエチレンに基づくネットに移行する傾向がある。
【０００３】
しかしながら、ポリエチレンに基づく水産養殖用の既存のネットには様々な懸念があることが判明している。１つの問題はネットの付着物である。水性環境におけるネットは、微生物からより大きな生物、たとえば藻類、海藻およびその他にわたる生物の望ましくない成長の影響を受けやすいことが判明している。それらの生物の存在は、魚の養殖における魚の健康に有害となり得る。さらに、付着生物の存在はネットの重量を増加させ、且つ水産養殖において使用されるネットのサイズが大きなことを考慮すると、この重量の増加はかなりのものであり、最悪のシナリオではネットまたは水産養殖ケージ全体の崩壊をもたらしかねない。付着物は水産養殖において特に問題であり、十分に強くするために、比較的太いコードのネットに基づくネットが使用されるので、比較的大きな表面を有し、生物付着粒子を引き寄せる。さらに、ネットは比較的長期間所定の位置に留まっている。従って、ネットの付着物の低減は、解決されるべき重要な課題である。
【０００４】
当該技術分野において、ネットの防汚特性を改善するために仕上げが使用されている。国際公開第２０１４／０５６９８０号(WO2014/056980)が参照され、該文献は水産養殖でのネットにおいて使用するための、架橋シリコンポリマーを含有する防汚組成物を記載している。ネット上での仕上げの存在は、特に仕上げの損失に関して多数の欠点を有する。第１に、仕上げの損失がネットの防汚耐性の損失をもたらす。さらに、水中での仕上げの損失は、環境の観点から非常に望ましくなく、なぜなら、魚の健康にも環境にも悪影響を及ぼすからである。現在、防汚剤の大半は銅酸化物に基づき、これは囲いの内側に住む魚にも、周囲の環境にも深刻な環境上の危険となる。皮肉にも、付着物を除去するためのネットの洗浄は、仕上げの除去をもたらすことがあり、それによりネットの付着物の付きやすさが高められる。さらに、防汚剤のネットへの施与は、魚の養殖作業の全体的なコストを上げる。
【先行技術文献】
【特許文献】
【０００５】
【特許文献１】国際公開第２０１４／０５６９８０号
【発明の概要】
【発明が解決しようとする課題】
【０００６】
従って当該技術分野において、付着物がつきにくく、少ない頻度での洗浄しか必要とせず、洗浄が用意であり、洗浄後にもその防汚特性を保持したままであり且つ防汚仕上げを備える必要のない、水産養殖において使用するために適したネットの需要がある。本発明はそのようなネットを提供する。本発明は、ＩＳＯ１１０７：２０１７に準拠して測定して５〜１００ｍｍの半目合い(half mesh size)を有し、且つ直径０．５〜８ｍｍを有するコードを含む、水産養殖において使用するために適したネットであって、前記コードが超高分子量ポリエチレンのフィルムを含み、前記フィルムが幅０．５〜１０ｍｍを有する、前記ネットに関する。
【課題を解決するための手段】
【０００７】
超高分子量ＰＥ（ＵＨＭＷＰＥ）のフィルムに基づくコードの使用は、従来の超高分子量ゲル紡糸モノフィラメントまたはマルチフィラメント糸に基づくネットに比して改善された付着物耐性を有するネットをもたらすことが判明した。本発明によるネットは、従来の超高分子量ゲル紡糸モノフィラメントまたはマルチフィラメント糸に基づくネットよりも洗浄が容易であることも判明した。付着物が少ないことに起因して、必要とされる洗浄の頻度が少ないことだけでなく、洗浄段階自体も、高圧洗浄装置におけるより低い水圧で行うことができる。これは、洗浄の間のネットの損傷がより少なく、且つ水の消費がより少ないことをもたらす。本発明のさらなる利点およびその具体的な実施態様は、さらなる説明から明らかになる。
【０００８】
本発明を以下でより詳細に議論する。
【０００９】
本発明はＩＳＯ  １１０７：２０１７に準拠して測定して５〜１００ｍｍの半目合いを有する、水産養殖において使用するために適したネットに関する。半目合いが１０〜７０ｍｍの範囲、特に１０〜３０ｍｍの範囲であることが好ましいことがある。
【００１０】
ネットにおいて使用されるコードは直径０．５〜８ｍｍを有する。コードが直径１〜６ｍｍ、特に２〜５ｍｍを有することが好ましいことがある。
【００１１】
ネットにおいて使用されるコードは一般に、５００〜５０００００ｄｔｅｘ、より好ましくは１０００〜２０００００ｄｔｅｘ、さらにより好ましくは４０００〜８００００ｄｔｅｘの線密度を有する。
【００１２】
ＵＨＭＷＰＥのフィルムは当該技術分野において説明されている。例えば、国際公開第２００９／００７０４５号(WO2009007045)は、少なくとも２．０ＧＰａの引張強さ、少なくとも３０Ｊ／ｇの破断引張エネルギー、少なくとも５０００００グラム／モルのＭｗ、および最大６のＭｗ／Ｍｎ比を有するＵＨＭＷＰＥを記載している。前記文献は、前記文献に記載されるフィルムの、防弾用途、ロープ、ケーブル、布、保護用途およびネットを含む多くの用途分野における使用の可能性に言及している。ネットにおける使用はさらには記載されておらず、高荷重用途、例えばカーゴネット、およびＲＰＧ（携行式ロケット弾）からの保護のためのネットも包含する。
【００１３】
本発明において使用されるＵＨＭＷＰＥフィルムは０．５〜１０ｍｍの範囲の幅を有する。０．５ｍｍ未満の幅を有するフィルムは、所望のコード直径を得るために、より多くの数のフィルムの使用を必要とし、そのことは、ネットの付着物耐性に悪影響を及ぼすことがある。１０ｍｍを上回る幅を有するフィルムは均質なコードへの変換が困難なことがあり、そのことがまた、付着物耐性に飽き影響を及ぼすことがある。フィルムの幅が少なくとも１ｍｍであることが好ましいことがある。フィルムの幅が最大８ｍｍ、特に最大６ｍｍであることが好ましいことがある。
【００１４】
前記フィルムは一般に１０〜１５０マイクロメートルの範囲の厚さを有する。より薄いフィルムは、それらが、使用重量あたり比較的高い強度を有することができ、比較的強いコードを作るという利点を有する。他方で、より厚いフィルムは、より少ないフィルムで所望のコード太さを得ることを可能にでき、それにより改善された防汚性能がもたらされ得る。それらの特性のバランスを取るために、フィルムは、２０〜１００マイクロメートルの範囲、特に３０〜９０マイクロメートルの範囲の厚さを有することが好ましいことがある。
【００１５】
前記フィルムは一般に、２５０ｄｔｅｘ〜５０００ｄｔｅｘ、特に５００〜２０００ｄｔｅｘの範囲の線密度を有する。
【００１６】
前記フィルムは一般に、少なくとも１０ｍｍ-1、より好ましくは少なくとも１５ｍｍ-1、さらにより好ましくは少なくとも２０ｍｍ-1の比表面積を有する。フィルムの比表面積は、そのフィルムの体積あたりのフィルムの表面積である。前記フィルムは一般に、１００ｍｍ-1未満、より好ましくは８０ｍｍ-1未満、さらにより好ましくは６０ｍｍ-1の比表面積を有する。１００ｍｍ-1を下回る比表面積は、付着物にとっての表面の可用性が少ないことを確実にする一方で、１０ｍｍ-1を上回る比表面積は、フィルムの十分な加工性を確実にする。
【００１７】
フィルムをそのままで使用でき、そのような場合、コードがフィルムに相応する。それを撚り合わせおよび／または編組した後に使用することもできる。コード中に存在するフィルムの数は、コードの構造、コードの直径、および線密度に、およびフィルムの幅および厚さに依存する。一般に、コード中のフィルムの数は１〜５００の範囲である。コード中のフィルムの数が３〜１００の範囲、より好ましくは５〜５０の範囲であることが好ましいことがある。
【００１８】
複数のフィルムを１つ以上の段階において撚り合わせるかまたは編組して、コードを形成できる。例えば、限定される数のフィルム、例えば１〜１２または１〜１０のフィルムを一緒に撚り合わせてストランドを形成でき、且つある数のストランド、例えば３〜１０を一緒に撚り合わせるかまたは編組して、またはラッシェル編みによって加工してコードを形成できる。
【００１９】
フィルムが、例えば国際公開第２０１７／１４８６２８号(WO2017148628)内に記載される方法によってより幅広のフィルムを分割することから得られる場合、フィブリルによって相互接続することも可能である。フィルムがフィラメントによって他のフィルムに接続される場合、個々のフィルムはここで規定されるフィルムの要請に合致しなければならない。
【００２０】
本発明によるネットにおいて使用されるコードは、超高分子量ポリエチレンフィルムを含む。前記コードは、ネットにさらなる特性をもたらすために、他の繊維またはフィルム状材料、例えばナイロン繊維または金属ストランドを含んでもよい。しかしながら、コードについて、少なくとも５０質量％、特に少なくとも７０質量％、より特に少なくとも９０質量％、さらにより特に少なくとも９５質量％、さらにより特に少なくとも９９質量％、さらにより特に少なくとも９９．５質量％の本願内で特定されるＵＨＭＷＰＥで構成されることが好ましい。ネットの異なる部分（例えば、海面に近いほうのネットの部に対して、より深く浸漬しているほうのネットの部分）において異なる組成を有するコードを使用することが可能である。
【００２１】
好ましくは、前記フィルムおよびコードは有機またはポリマー樹脂、例えばポリオレフィン樹脂、またはより具体的には低融点のエチレン／プロピレンコポリマー樹脂を備えないで提供され、なぜなら、それらの化合物を環境中に放出するリスクがあるからである。従って、フィルムとコードとの両方が、少なくとも９５質量％、特に少なくとも９８質量％、より特に少なくとも９９質量％、より特に少なくとも９９．５質量％、さらにより特に少なくとも９９．９質量％のＵＨＭＷＰＥで構成されることが好ましい。
【００２２】
ネットは当該技術分野において公知の方法によって製造される。ネットは有結節ネットまたは無結節ネットであってよい。それらの方法は当該技術分野において公知であり、ここでさらなる説明は必要とされない。
【００２３】
本発明において使用されるフィルムは、超高分子量ポリエチレン（ＵＨＭＷＰＥ）のフィルムである。
【００２４】
本発明において使用されるフィルムは、好ましくは、少なくとも１．０ＧＰａの引張強さ、少なくとも４０ＧＰａの引張弾性率および少なくとも１５Ｊ／ｇの破断引張エネルギーを有する。１つの実施態様において、前記フィルムの引張強さは少なくとも１．２ＧＰａ、より特に少なくとも１．５ＧＰａ、さらにより特に少なくとも１．８ＧＰａ、さらにより特に少なくとも２．０ＧＰａである。いくつかの実施態様において、引張強さは少なくとも２．５ＧＰａ、より特に少なくとも３．０ＧＰａ、さらにより特に少なくとも４ＧＰａである。引張強さはＡＳＴＭ  Ｄ８８２−００に準拠して測定される。他の実施態様において、前記フィルムは少なくとも５０ＧＰａの引張弾性率を有する。該弾性率はＡＳＴＭ  Ｄ８２２−００に準拠して測定される。より具体的には、前記フィルムは少なくとも８０ＧＰａ、より特に少なくとも１００ＧＰａ、いくつかの実施態様においては少なくとも１２０ＧＰａ、さらにより特に少なくとも１４０ＧＰａ、または少なくとも１５０ＧＰａの引張弾性率を有することができる。他の実施態様において、前記フィルムは少なくとも２０Ｊ／ｇ、特に少なくとも２５Ｊ／ｇの破断引張エネルギーを有する。いくつかの実施態様において、前記フィルムは少なくとも３０Ｊ／ｇ、特に少なくとも３５Ｊ／ｇ、より特に少なくとも４０Ｊ／ｇ、さらにより特に少なくとも５０Ｊ／ｇの破断引張エネルギーを有する。破断引張エネルギーはＡＳＴＭ  Ｄ８８２−００に準拠して、ひずみ速度５０％／分を使用して測定される。それは、応力・ひずみ曲線下で単位質量あたりのエネルギーを積分することによって計算される。
【００２５】
本発明において使用されるフィルムは、超高分子量ポリエチレンフィルム、特に超高分子量ポリエチレンの高延伸フィルムである。本発明のこの実施態様において使用されるポリエチレンは、エチレンのホモポリマー、またはエチレンと、他のαオレフィンまたは環状オレフィンであって、共に一般に３〜２０個の炭素原子を有するコモノマーとのコポリマーであってよい。例は、プロペン、１−ブテン、１−ペンテン、１−ヘキセン、１−ヘプテン、１−オクテン、シクロヘキセン等を含む。２０個までの炭素原子を有するジエンの使用も可能であり、例えばブタジエンまたは１−４ヘキサジエンである。本発明による方法において使用されるエチレンホモポリマーまたはコポリマー中の非エチレンαオレフィンの量は、好ましくは最大１０モル％、好ましくは最大５モル％、より好ましくは最大１モル％である。非エチレンαオレフィンが使用される場合、それは一般に少なくとも０．００１モル％、特に少なくとも０．０１モル％、さらにより特に少なくとも０．１モル％の量で存在する。実質的に非エチレンαオレフィン不含の材料を使用することが好ましい。本明細書の文脈において、実質的に非エチレンαオレフィン不含との文言は、ポリマー中に存在する非エチレンαオレフィンの量が、合理的に回避できない存在の量のみであることを意味することを意図している。
【００２６】
本願における超高分子量は、少なくとも５０００００ｇ／モルの質量平均分子量を意味する。少なくとも１×１０6ｇ／モルの分子量を有するフィルムを使用することが特に好ましいことがある。本発明において使用するために適したＵＨＭＷＰＥフィルムの最大分子量は決定的ではない。一般的な値として、１×１０8ｇ／モルの最大値が言及され得る。分子量の分布および分子量の平均（Ｍｗ、Ｍｎ、Ｍｚ）は、ＡＳＴＭ  Ｄ６４７４−９９に準拠して、温度１６０℃で、溶剤として１，２，４−トリクロロベンゼン（ＴＣＢ）を使用して測定される。適した測定方法については国際公開第２００９／１０９６３２号(WO2009/109632)が参照される。
【００２７】
本発明の好ましい実施態様において、ポリエチレンフィルムは、それらのＸＲＤパターンによって証明されるとおり高い分子配向を有する。１つの実施態様において、フィルムは少なくとも３の２００／１００の一面配向パラメータを有する。前記一面配向パラメータは、面状のフィルム表面に対する２００および１１０結晶面の配向の程度についての情報をもたらす。換言すれば一面配向は、テープの面状の表面に対する結晶面、つまりＰＥ微結晶の２００面の配向の度合いの尺度である。ゲル紡糸重合によって得られる繊維において、結晶は繊維の延伸方向に配向する。従って、ゲル紡糸重合によって得られる繊維においては、一面配向はなく、なぜなら面状の表面がないからである。従って、２００／１１０一面配向パラメータは低く、例えば０．３のオーダーである。本発明において使用されるフィルムの２００／１００一面配向パラメータについて、少なくとも４、より特に少なくとも５、または少なくとも７であることが好ましいことがある。より高い値、例えば少なくとも１０、またはさらには少なくとも１５の値が得られることもある。このパラメータの理論上の最大値は、ピーク面積１１０がゼロであれば無限に高くなり得る。このパラメータは、国際公開第２００９／１０９６３２号(WO2009/109632)内に記載されるように測定できる。
【００２８】
本発明の１つの実施態様において、ＵＨＭＷＰＥフィルムは少なくとも７４％、より特に少なくとも８０％のＤＳＣ結晶性を有する。１つの実施態様において、本発明において使用されるフィルムは少なくとも８５％、より特に少なくとも９０％のＤＳＣ結晶性を有する。ＤＳＣ結晶性は、国際公開第２００９／１０９６３２号(WO2009/109632)内に記載されるように測定できる。
【００２９】
一般に、本発明において使用されるＵＨＭＷＰＥフィルムは、０．０５質量％未満、特に０．０２５質量％未満、より特に０．０１質量％未満のポリマー溶媒含有率を有する。これは、ゲル紡糸よりも固体加工によって得られたＵＨＭＷＰＥフィルムの特徴である。
ＵＨＭＷＰＥ用の溶媒は当該技術分野において公知である。それらは一般にポリエチレンについてのカイパラメータ０．５未満、特に０．４５未満、より特に０．４未満、および最も好ましくは０．３５未満を有する。カイパラメータは例えば、Ｒ．Ａ．ＯｒｗｏｌおよびＰ．Ａ．Ａｒｎｏｌｄによる、Ｐｈｙｓｉｃａｌ  Ｐｒｏｐｅｒｔｉｅｓ  ｏｆ  Ｐｏｌｙｍｅｒｓ  Ｈａｎｄｂｏｏｋ，  Ｊ．Ｅ．Ｍａｒｋ編，  ＡＩＰ  Ｐｒｅｓｓ，  Ｎｅｗ  Ｙｏｒｋ，  １９９６の第１４章、Ｐｏｌｙｍｅｒ−Ｓｏｌｖｅｎｔ  Ｉｎｔｅｒａｃｔｉｏｎ  Ｐａｒａｍｅｔｅｒ  Ｃｈｉにおいて見つけることができる。ＵＨＭＷＰＥ用のポリマー溶媒の例は、高次の脂肪族炭化水素、例えばデカン、およびパラフィン、芳香族炭化水素、例えばトルエンおよびキシレン、および水素化された芳香族化合物、例えばデカリンまたはテトラリンを含む。
【００３０】
一般に、本発明において使用されるＵＨＭＷＰＥフィルムおよびコードは、実質的に仕上げおよび防汚剤不含であり、ここで、実質的に不含との文言は、仕上げまたは防汚剤が加えられていないことを意味する。
【００３１】
本発明において使用するために適したＵＨＭＷＰＥフィルムは例えば、固体フィルム製造方法であって、出発超高分子量ポリエチレンを圧密化段階に供する段階、およびポリマーの加工の間のいかなる点でもその温度が融点を上回る値には上昇しないような条件下で延伸する段階を含む前記方法によって得ることができる。圧密化段階を行って、ポリマー粒子を例えばマザーシートの形での単独の物体へと統合する。延伸段階を行ってポリマーの配向をもたらし、最終製品を製造する。前記の２つの段階は互いに垂直な方向で行われる。それらの部材を一段階で組み合わせてもよいし、異なる段階において行ってもよく、各々の段階は部材の１回以上の圧密化および延伸を実施する。例えば、本発明による方法の１つの実施態様において、前記方法は、ポリマー粉末を圧密化してマザーシートを形成する段階、そのプレートを圧延して圧延されたマザーシートを形成する段階、およびその圧延されたマザーシートを延伸段階に供してポリマーフィルムを形成する段階を含む。ポリエチレンフィルムを製造するための適した方法は、国際公開第２００９／１５３３１８号(WO2009/153318)内に記載されている。適宜、加工段階の間の任意の時点で、より具体的には延伸の後、中間の延伸段階の間、および延伸前に、より広いテープをより狭いテープへとスリッティングするかまたは分割することができる。スリッティングまたは分割を、当該技術分野において公知の手段によって、例えばナイフを使用して、または国際公開第２０１０／００３９７１号(WO2010/003971)内に記載されるように行うことができる。
【００３２】
本発明は本願内で記載されるネットの水産養殖における使用、および魚が本願内に記載されるネットを含む魚囲いにおいて養殖される、魚の養殖方法にも関する。水産養殖の方法およびそこでのネットの使用は当該技術分野において公知であり、ここでさらなる説明は必要とされない。
【００３３】
当業者には明らかなとおり、本発明の様々な態様の好ましい実施態様を、それらが互いに排他的でない限り、組み合わせることができる。
【００３４】
本発明を以下の実施例によって説明するが、該実施例に、または該実施例によって限定されることはない。
【実施例】
【００３５】
例１
本発明によるネットを、幅２ｍｍおよび厚さ６０マイクロメートルを有するＵＨＭＷＰＥフィルムに基づくコードから製造した。該フィルムは０．０５質量％未満のポリマー溶媒含有率、および５〜８×１０-6ｇ／モルの範囲の質量平均分子量を有した。該フィルムは弾性率１８０Ｎ／ｔｅｘおよび線密度９５０ｄｔｅｘを有した。該フィルムは商品名ＥｎｄｕｍａｘとしてＴｅｉｊｉｎ  Ｅｎｄｕｍａｘから市販されている。コードは１０のフィルムを一緒に撚り合わせてストランドを形成し、４つのストランドを合わせてコードを形成することによって製造された。該コードは直径３．０±０．１ｍｍを有した。
【００３６】
比較用のネットを、マルチフィラメントＵＨＭＷＰＥ糸ＳＫ７８−４４０ｄｔｅｘ（商品名ＤｙｎｅｅｍａとしてＤＳＭから市販）に基づくコードから製造した。コードは１３の糸を一緒に撚り合わせてストランドを形成し、４つのストランドを合わせてコードを形成することによって製造された。該コードは直径２．５±０．２ｍｍを有した。
【００３７】
半目合い約２８ｍｍを有するネットを両方のコードから製造した。
【００３８】
本発明によるネットおよび比較用ネットを隣り合わせで、北海における３つの異なる深さでの異なる付着物条件を有する３つの位置で浸漬させた（オランダ領海、潮汐の影響下で、ネットの深さはネットが常に浸漬されているように選択された）。従って、各々の種類のネットの合計９つの試料が試験された。試験位置は公衆にはアクセス可能ではなかった。
【００３９】
そのネットを、浸漬日から計算して２．５週間後、７週間後、および１１週間後に、付着物について視覚的に検査した。全ての位置で、且つ浸漬時間には関わらず、本発明によるネットは比較用ネットよりも少ない付着物を示すことが明らかであった。本発明によるネット上では全ての位置で生物のより少ない成長が見られただけでなく、そのネットは洗浄も容易であった。本発明によるネットは、比較用ネットよりも、洗浄装置におけるより少ない水圧で洗浄でき、より少ない水の消費をもたらした。
【国際調査報告】
2021522832.tif 000002
2021522832.tif 000003
2021522832.tif 000004